(57)【要約】【課題】            輝度およびコントラストの両方が高い水準となるような赤色顔料であって、すでに用いられているＰＲ１７７およびＰＲ２５４以外の顔料を主顔料とすることによってカラーフィルターとした際の高輝度、高コントラストを両立させることができる赤色着色組成物を提供することにある。【解決手段】        Ｃ．Ｉ．ＰＩＧＭＥＮＴ  ＲＥＤ  １７６を微細加工し、それを主顔料とした赤色顔料を用いて着色組成物を調製し、カラーフィルターとすることで、輝度とコントラストが共に改善され、とくにコントラストが顕著に改善される。【選択図】          なし【特許請求の範囲】
【請求項１】
赤色顔料が、窒素吸着法によるＢＥＴ比表面積が８０ｍ２／ｇ以上のＣ．Ｉ．ＰＩＧＭＥＮＴ  ＲＥＤ  １７６であるカラーフィルター用赤色顔料。
【請求項２】
赤色顔料の５１質量％〜１００質量％が、窒素吸着法によるＢＥＴ比表面積が８０ｍ２／ｇ以上のＣ．Ｉ．ＰＩＧＭＥＮＴ  ＲＥＤ  １７６であるカラーフィルター用赤色顔料。
【請求項３】
赤色顔料中のＣ．Ｉ．ＰＩＧＭＥＮＴ  ＲＥＤ  １７６以外の顔料がＣ．Ｉ．ＰＩＧＭＥＮＴ  ＲＥＤ  ２５４、Ｃ．Ｉ．ＰＩＧＭＥＮＴ  ＲＥＤ  ２４２及びＣ．Ｉ．ＰＩＧＭＥＮＴ  ＹＥＬＬＯＷ  １５０から選ばれる１種以上の顔料を含有してなる請求項２に記載のカラーフィルター用赤色顔料。
【請求項４】
請求項１〜３に記載のカラーフィルター用赤色顔料を含有してなる赤色着色組成物。
【請求項５】
請求項１〜３に記載のカラーフィルター用赤色顔料を含有してなるカラーフィルター。
【発明の詳細な説明】
【技術分野】
【０００１】
本発明は、液晶表示デバイス等に用いられるカラーフィルターの製造に有用な赤色顔料、これを用いた赤色着色組成物及びカラーフィルターに関する。
【背景技術】
【０００２】
カラーフィルターは、ガラス等の透明な基板上の表面に微細な着色画素を配置したものである。その画素は一般に、赤（Ｒ）、緑（Ｇ）及び青（Ｂ）の３色の着色組成物により形成されている。
【０００３】
着色組成物に用いられる着色剤としては染料および顔料が知られているが、製造工程で要求される耐熱性やディスプレイとして使用される際の耐光性の点から現在は顔料が主流となっている。一方、顔料は粒子として発色するためバックライト光の散乱を招き、一般に染料のときと比べると各種カラーフィルター特性は低下する。具体的には、透過率の低下に伴う輝度の低下、暗部（光遮断時）の輝度上昇に伴うコントラストの低下である。このため、顔料をカラーフィルター用着色剤として使用する際は、顔料粒子の光散乱の抑制が重要となる。
【０００４】
ここで輝度Ｙとはカラーフィルターの明るさの指標となるもので、カラーフィルターの分光透過率Ｔ（％）を用いて次式により表される。
【０００５】
数式１
【０００６】
【数１】
2009237462.tif 000002
（ｋは定数、Ｓは光源の分光分布、ｙは分光視感効率、λは波長を表す。）
透過率Ｔはある波長における、入射光強度に対する透過光強度の割合で求められる（Ｌａｍｂｅｒｔ−Ｂｅｒｒの式。）。
【０００７】
コントラストとはディスプレイの画質を表す重要パラメータの一つであり、光透過時の輝度と遮断時の輝度の比で表される。
【０００８】
カラーフィルター用顔料には上記光学特性の透過率、輝度、コントラストの他、耐熱性、耐光性、耐溶剤性といった各種耐性も同時に要求される。これらを考慮して、現在カラーフィルター用顔料組成物の主顔料にはＣ．Ｉ．ＰＩＧＭＥＮＴ  ＲＥＤ  ２５４（ジケトピロロピロール系顔料）およびＣ．Ｉ．ＰＩＧＭＥＮＴ  ＲＥＤ  １７７（アントラキノン系顔料）を単独または組み合わせて用いる手法が一般的である。以下、Ｃ．Ｉ．ＰＩＧＭＥＮＴ  ＲＥＤ  １７７をＰＲ１７７、Ｃ．Ｉ．ＰＩＧＭＥＮＴ  ＲＥＤ  ２５４をＰＲ２５４と省略することがある。
【０００９】
ＰＲ２５４は着色組成物としたときに特に輝度に優れる顔料である。また、着色力が高いため、カラーフィルターの色度調整、膜厚調整の際に有利となる。しかし、ＰＲ２５４は微細化後の耐熱性に不安があり、微細化物を用いて着色塗膜とした場合はコントラストが低下するという欠点を有する。
【００１０】
このＰＲ２５４の低コントラスト性を補うために、コントラストの高いＰＲ１７７を加えて着色組成物を製造する手法が一般的である。しかしながら、本手法によりコントラストは改善されるもののＰＲ１７７自体は輝度、着色力が低いため、高含有率で使用することができず、結果としてＰＲ２５４にＰＲ１７７を含有すると、輝度、着色力、コントラストは相加平均的に低くなり、不十分となっていた。今後、液晶表示デバイスの画質のさらなる高水準化が進むことを鑑みると、輝度とコントラストのいずれもが高いカラーフィルター用赤色顔料着色組成物の開発が求められていた。
【００１１】
近年、赤色着色組成物の輝度のさらなる向上を図るべく、透過スペクトルの立ち上がりが５３０〜５６０ｎｍと比較的短波長側から始まるＣ．Ｉ．ＰＩＧＭＥＮＴ  ＲＥＤ  ２４２を主顔料とし、必要に応じてＰＲ２５４またはＰＲ１７７を調色顔料として用いる赤色顔料組成物が提案されているが、高輝度は十分に達成されているものの、高コントラストが十分に達成されているとは言えない（例えば、特許文献１等。）。
【００１２】
【特許文献１】特開平１１−１４８２４号公報
【発明の開示】
【発明が解決しようとする課題】
【００１３】
本発明が解決しようとする課題は、輝度およびコントラストの両方が高い水準となるような赤色顔料であって、すでに用いられているＰＲ１７７およびＰＲ２５４以外の顔料を主成分とすることによってカラーフィルターとした際の高輝度、高コントラストを両立させることができる赤色着色組成物を提供することにある。
【課題を解決するための手段】
【００１４】
本発明者等は、ＰＲ１７７では達成できない高い輝度と高コントラストを兼備する赤色顔料組成物の開発を目的として、種々の有機顔料について検討を行った。その結果、顔料としては知られているが従来カラーフィルター用としては適さないと考えられていた低輝度、低コントラストのＣ．Ｉ．ＰＩＧＭＥＮＴ  ＲＥＤ  １７６を微細加工し、それを主顔料とした着色組成物を調製し、さらにこれを用いてカラーフィルターとすることで、輝度とコントラストが共に改善され、とくにコントラストが顕著に改善されることを見い出し、本発明を完成するに至った。以下、Ｃ．Ｉ．ＰＩＧＭＥＮＴ  ＲＥＤ  １７６をＰＲ１７６と省略することがある。
【００１５】
即ち本発明は、下記解決手段による。
〔１〕赤色顔料が、窒素吸着法によるＢＥＴ比表面積が８０ｍ２／ｇ以上のＣ．Ｉ．ＰＩＧＭＥＮＴ  ＲＥＤ  １７６（ＰＲ１７６）であるカラーフィルター用赤色顔料。
〔２〕赤色顔料の５１〜１００質量％が、窒素吸着法によるＢＥＴ比表面積が８０ｍ２／ｇ以上のＣ．Ｉ．ＰＩＧＭＥＮＴ  ＲＥＤ  １７６（ＰＲ１７６）であるカラーフィルター用赤色顔料。
〔３〕赤色顔料中のＣ．Ｉ．ＰＩＧＭＥＮＴ  ＲＥＤ  １７６（ＰＲ１７６）以外の顔料がＣ．Ｉ．ＰＩＧＭＥＮＴ  ＲＥＤ  ２５４（ＰＲ２５４）、Ｃ．Ｉ．ＰＩＧＭＥＮＴ  ＲＥＤ  ２４２及びＣ．Ｉ．ＰＩＧＭＥＮＴ  ＹＥＬＬＯＷ  １５０から選ばれる１種以上の顔料を含有してなる〔２〕に記載のカラーフィルター用赤色顔料。
〔４〕  〔１〕〜〔３〕に記載のカラーフィルター用赤色顔料を含有してなる赤色着色組成物。
〔５〕  〔１〕〜〔３〕に記載のカラーフィルター用赤色顔料を含有してなるカラーフィルター。
以下、Ｃ．Ｉ．ＰＩＧＭＥＮＴ  ＲＥＤ  ２４２をＰＲ２４２、Ｃ．Ｉ．ＰＩＧＭＥＮＴ  ＹＥＬＬＯＷ  １５０をＰＹ１５０と省略することがある。
【発明の効果】
【００１６】
本発明の赤色着色組成物は、Ｃ．Ｉ．ＰＩＧＭＥＮＴ  ＲＥＤ  １７６（ＰＲ１７６）を主顔料とすることで、カラーフィルターとした時の輝度とコントラストのいずれも優れる赤色着色組成物が提供できるという格別顕著な効果を奏する。
【発明を実施するための最良の形態】
【００１７】
ＰＲ１７６は化学式（１）に表わすβ−ナフトール誘導体であって、ベンツイミダゾロン基と、メトキシ基とアニリド基を有する高耐光性の赤色顔料である。
【００１８】
一般式（Ｉ）
【００１９】
【化１】
2009237462.tif 000003
【００２０】
カラーフィルター用赤色顔料に用いられるＰＲ１７６の微細化物は窒素吸着法によるＢＥＴ比表面積において８０ｍ２/ｇ以上であるものが好ましく、８０〜１５０ｍ２／ｇであることがより好ましい。さらには比表面積が１００〜１５０ｍ２/ｇであるものが特に好ましい。これは、ＢＥＴ比表面積が８０ｍ２/ｇ以上となるようにＰＲ１７６の一次粒子径を十分微細化することで、透過スペクトルの５６０〜５８０ｎｍから始まる立ち上がりの傾きが鋭くなり、また６００ｎｍ以降の透過率が高くなるため輝度が向上し、同時にコントラストも格段に向上するためである。このＰＲ１７６の微細化による性能向上の度合いはＰＲ１７７やＰＲ２４２と比較すると、予想を超えた顕著なものであった。
【００２１】
このような窒素吸着法によるＢＥＴ比表面積は、日本工業規格ＪＩＳ Ｚ８８３０−１９９０の付属書２に規定される「１点法による気体吸着量の測定方法」に従って測定したときの乾燥した顔料の比表面積である。本発明の顔料組成物は、この比表面積が８０ｍ２／ｇ以上であればカラーフィルター用の赤色顔料として好適である。このような微細な顔料を得る方法は特に限定されるものではなく、例えば湿式磨砕、乾式磨砕、溶解析出法いずれも使用できるが、これらの方法によって８０〜１５０ｍ２／ｇの微細顔料を好適に得ることができる。
【００２２】
前記の微細化されたＰＲ１７６の平均一次粒子径は５０ｎｍ以下に相当する。平均一次粒子径は、次の様に測定される。まず透過型電子顕微鏡又は走査型電子顕微鏡で視野内の粒子を撮影する。そして、二次元画像上の凝集体を構成する一次粒子の５０個につき、個々の粒子の内径の最長の長さ（最大長）を求める。個々の粒子の最大長の平均値を平均一次粒子径とする。
【００２３】
ＰＲ１７６の微細化方法は特に限定されるものではなく、例えば湿式磨砕、乾式磨砕、溶解析出法いずれも使用できるが、本発明で例示するように湿式磨砕の１種であるニーダー法により微細化を行うことができる。微細化を行うＰＲ１７６は市販のいずれの製品を用いてもよいし、ＰＲ１７６に対応するジアゾ化合物とカップラー化合物とのカップリング反応により製造したものを用いてもよい。
【００２４】
得られたＰＲ１７６の微細化物は、それのみを構成顔料として赤色顔料としても良いし、必要に応じてＰＲ１７６が主顔料となる範囲で調色顔料を混合して赤色顔料としても良く、このような顔料組成物も本発明では赤色顔料と称する。
【００２５】
調色顔料の混合方法はドライブレンド、共溶解析出、共磨砕など公知のいずれのものも使用できるが、調色顔料は市販品をそのまま用いてもよいし、あらかじめ湿式磨砕、乾式磨砕、溶解析出法などで微細化したものを用いてもよい。
【００２６】
さらに主顔料、調色顔料のそれぞれを単独または複数で分散した着色組成物を調製した後に着色組成物同士を混合して調色を行っても良く、このような着色組成物同士を混合して赤色着色組成物とすると、色度の調整が容易でカラーフィルター用赤色画素部とする際の色再現性に優れるためより好ましい。
【００２７】
本発明において主顔料とは全顔料中の５１質量％以上を占める顔料と定義する。すなわちカラーフィルター用赤色顔料として、ＰＲ１７６を顔料１００質量部中の５１質量部〜１００質量部とする。ＰＲ１７６を主顔料とし、調色顔料を混合した場合でも十分に輝度とコントラストが共に高いカラーフィルターを得ることができ、ＰＲ１７７を主顔料としたときのような調色によるコントラストの低下を抑制することができる。このような調色顔料を含有する赤色顔料はＰＲ１７６以外の顔料や顔料誘導体を１〜４９質量％含有し赤色を呈するものである。
【００２８】
本発明の調色顔料は色度調整や輝度改善のために加えられるもので、とくにＣ．Ｉ．ＰＩＧＭＥＮＴ  ＲＥＤ  ２５４（ＰＲ２５４）および/またはＣ．Ｉ．ＰＩＧＭＥＮＴ  ＲＥＤ  ２４２（ＰＲ２４２）および/またはＣ．Ｉ．ＰＩＧＭＥＮＴ  ＹＥＬＬＯＷ  １５０（ＰＹ１５０）がこの都合上好ましい。
【００２９】
本発明のカラーフィルター用赤色着色組成物は、前記の赤色顔料と顔料以外の成分を含有してなる組成物であって、分散剤と溶媒を分散助剤として赤色顔料を分散してなる着色組成物である。
【００３０】
本発明のカラーフィルター用赤色着色組成物に用いる分散剤としては、一般の顔料分散に使用される公知のものを使用することができ、特に限定されるものではない。例えば、界面活性剤、顔料の中間体もしくは誘導体、染料の中間体もしくは誘導体、あるいは、ポリアミド系樹脂、ポリウレタン系樹脂、ポリエステル系樹脂、アクリル系樹脂などの樹脂型分散剤が挙げられる。これらの分散剤は、１種単独でも、あるいは、２種以上を組み合わせて使用することもできる。
【００３１】
本発明のカラーフィルター用赤色着色組成物に用いる溶剤としては、上記分散剤、および後述する熱硬化性組成物に使用する樹脂およびその他の成分を溶解するものでかつ赤色顔料組成物を安定的に分散させることができるものを使用する。例えば、酢酸エステル系溶剤、プロピオネート系溶剤、芳香族系溶剤、エーテル系溶剤、ケトン系溶剤、脂肪族炭化水素系溶剤、窒素化合物系溶剤、ラクトン系溶剤、カルバミン酸エステル等が挙げられる。これらの溶剤は、１種単独でも、あるいは２種以上を組み合わせて使用することもできる。
【００３２】
本発明のカラーフィルター用赤色着色組成物は、顔料の総量１００質量部に対して、分散剤は固形分で１０〜１００質量部、溶剤は３００〜１０００質量部の任意の割合で使用することができる。
【００３３】
また本発明の赤色着色組成物は、熱硬化性樹脂または熱可塑性樹脂と、必要に応じて光硬化性化合物を混合しても良い。これら樹脂を含有することにより、これを熱処理または電子線により処理することで硬化させて容易に赤色画素部を形成することができる。これらの樹脂を含有する組成物もまた本発明の赤色着色組成物である。
【００３４】
熱硬化性樹脂および熱可塑性樹脂としては、例えば、ウレタン系樹脂、アクリル系樹脂、ポリアミド系樹脂、ポリイミド系樹脂、スチレンマレイン酸系樹脂、スチレン無水マレイン酸系樹脂、不飽和ポリエステル系樹脂、エポキシ系樹脂等の公知慣用のものが使用可能である。
【００３５】
本発明のカラーフィルター用赤色着色組成物として、さらに熱硬化性樹脂または熱可塑性樹脂を含有する場合は、顔料の総量１００質量部に対して、熱硬化性樹脂または熱可塑性樹脂分散剤を固形分で４０〜４００質量部、溶剤を１００〜８００質量部の任意の割合で使用することができる。
【００３６】
得られたカラーフィルター用赤色着色組成物をガラス等の透明基板上に塗布することで、カラーフィルター赤色画素部を作製することができる。
【００３７】
前記着色組成物をガラス等の透明基板上に塗布する方法としては、例えば、スピンコート法、ロールコート法、インクジェット法等が挙げられる。
【００３８】
このときのカラーフィルター赤色画素部を作製する代表的な方法としてフォトリソグラフィー法が挙げられる。これは、赤色着色組成物としてさらに熱硬化性樹脂または熱可塑性樹脂および光硬化性化合物を混合した赤色着色組成物を、カラーフィルター用透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。
【００３９】
本発明では簡易的に着色組成物を評価する方法として、熱硬化性樹脂または熱可塑性樹脂を含む着色組成物をガラス板上に塗布し、プリベークして硬化させたものを用い、評価する方法を採用した。
【００４０】
次に本発明を実施例等により詳細に説明する。以下、特に断りがない限り、部及び％はいずれも質量基準である。
【実施例１】
【００４１】
（ＰＲ１７６赤色顔料の製造）
窒素吸着量測定法に基づく比表面積が５３ｍ２／ｇのクラリアント社製ＮＯＶＯＰＥＲＭ  ＣＡＲＭＩＮＥ  ＨＦ３ＣのＰＲ１７６を１００質量部、ジエチレングリコール２００質量部、塩化ナトリウム１０００質量部を（株）井上製作所製ステンレス製ニーダーに秤量して投入し、９０℃で６時間混練した。混練後、水１００００質量部を入れた容器に前記混練物を取り出し、７０℃で約１時間攪拌してスラリー状とした。その後、比電導度が５０μＳ／ｃｍとなるまで濾過、洗浄を繰り返し、塩化ナトリウムおよび溶剤を除きウェット顔料を得た。ウェット顔料を９０℃で２４時間乾燥して、ＢＥＴ比表面積１１６ｍ２／ｇの赤色顔料９８質量部を得た。
【実施例２】
【００４２】
（赤色顔料を用いた着色組成物およびカラーフィルターの調製）
実施例１で得られた赤色顔料を用い、カラーフィルター用着色組成物およびカラーフィルター赤色画素部を作成した。
実施例１の赤色顔料１０質量部、味の素ファインテクノ（株）製カチオン性ポリマーＰＢ−８１４（固形分４０％）の１２．５質量部、プロピレングリコールモノメチルエーテルアセテート４１．２質量部、の混合物に０．３〜０．４ｍｍφジルコンビーズを加え、東洋精機（株）製ペイントコンディショナーで２時間分散して着色組成物（I）を得た。得られた着色組成物（I）８．１質量部、プロピレングリコールモノメチルエーテルアセテート６．７質量部、大日本インキ化学工業（株）製アクリル樹脂溶液ユニディックＺＬ−２９５の６．７質量部を分散攪拌機（倉敷紡績（株）製  ＭＡＺＥＲＵＳＴＡＲ）で攪拌し、カラーフィルター赤色画素部を形成するための熱硬化性組成物を得た。続いて熱硬化性組成物をスピンコーターによりガラス基板上に塗布した。スピンコーターの回転数は６００、８００、１０００、１２００ｒｐｍとし、膜圧の異なる４種のガラス版を作成した。顔料を塗布した後、ガラス板を９０℃で３分間加熱し、カラーフィルター赤色画素部を得た。
【００４３】
〔製造例１〕
実施例１で得られた赤色顔料１０質量部にかえて、比表面積が８８ｍ２／ｇのＣ．Ｉ．ＰＩＧＭＥＮＴ  ＲＥＤ  ２５４としてチバスペシャリティケミカルズ社製Ｃｈｒｏｍｏｐｈｔａｌ  Ｒｅｄ  ＢＴ−ＣＦを１０質量部とした以外は実施例２と同様にして着色組成物（II）を得た。
【００４４】
〔製造例２〕
実施例１で得られた赤色顔料１０質量部にかえて、比表面積が４２ｍ２／ｇのＣ．Ｉ．ＰＩＧＭＥＮＴ  ＲＥＤ  ２４２としてクラリアント社製Ｎｏｖｏｐｅｒｍ  Ｓｃａｒｌｅｔ  ４ＲＦを１０質量部とした以外は実施例２と同様にして着色組成物（III）を得た。
【００４５】
〔製造例３〕
実施例１で得られた赤色顔料１０質量部にかえて、比表面積が１３１ｍ２／ｇのＣ．Ｉ．ＰＩＧＭＥＮＴ  ＹＥＬＬＯＷ  １５０としてランクセス社製Ｅ４ＧＮ−ＧＴを１０質量部とした以外は実施例２と同様にして着色組成物（IV）を得た。
【００４６】
〔製造例４〕
実施例１で得られた赤色顔料１０質量部にかえて、比表面積が５３ｍ２／ｇのクラリアント社製ＮＯＶＯＰＥＲＭ  ＣＡＲＭＩＮＥ  ＨＦ３ＣのＰＲ１７６を１０質量部とした以外は実施例２と同様にして着色組成物（V）を得た。
【００４７】
〔製造例５〕
実施例１で得られた赤色顔料１０質量部にかえて、比表面積が６０ｍ２／ｇのＣ．Ｉ．ＰＩＧＭＥＮＴ  ＲＥＤ  １７７として大日本インキ化学工業（株）社製ＦＡＳＴＯＧＥＮ  ＳＵＰＥＲ  ＲＥＤ  ＡＴＹ−０１を１０質量部とした以外は実施例２と同様にして着色組成物（VI）を得た。
【００４８】
〔製造例６〕
Ｃ．Ｉ．ＰＩＧＭＥＮＴ  ＲＥＤ  ２４２としてクラリアント社製Ｎｏｖｏｐｅｒｍ  Ｓｃａｒｌｅｔ  ４ＲＦを１００質量部、ジエチレングリコール２００質量部、塩化ナトリウム１０００質量部を（株）井上製作所製ステンレス製ニーダーに秤量して投入し、９０℃で６時間混練した。混練後、水１００００質量部を入れた容器に前記混練物を取り出し、７０度で約１時間攪拌してスラリー状とした。その後、比電導度が５０μＳ／ｃｍとなるまで濾過、洗浄を繰り返し、塩化ナトリウムおよび溶剤を除きウェット顔料を得た。ウェット顔料を９０℃で２４時間乾燥して、ＢＥＴ比表面積１３７ｍ２／ｇの赤色顔料９８質量部を得た。この赤色顔料１０質量部を用いて実施例２と同様にして着色組成物（VII）を得た。
【実施例３】
【００４９】
実施例２の着色組成物（I）８．１質量部にかえて着色組成物（I）５．７質量部および製造例１で得られた着色組成物（II）２．４質量部とした以外は実施例２と同様にして、カラーフィルター赤色画素部を得た。
【実施例４】
【００５０】
実施例２の着色組成物（I）８．１質量部にかえて着色組成物（I）を５．７質量部と、製造例２で得られた着色組成物（III）２．４質量部とした以外は実施例２と同様にして、カラーフィルター赤色画素部を得た。
【実施例５】
【００５１】
実施例２の着色組成物（I）８．１質量部にかえて着色組成物（I）を７．３質量部と、製造例３で得られた着色組成物（IV）０．８質量部とした以外は実施例２と同様にして、カラーフィルター赤色画素部を得た。
【００５２】
〔比較例１〕
実施例２の着色組成物（I）にかえて、製造例４の着色組成物（V）８．１質量部とした以外は実施例２と同様にして、カラーフィルター赤色画素部を得た。
【００５３】
〔比較例２〕
実施例２の着色組成物（I）にかえて、製造例５の着色組成物（VI）８．１質量部とした以外は実施例２と同様にして、カラーフィルター赤色画素部を得た。
【００５４】
〔比較例３〕
実施例２の着色組成物（I）にかえて、製造例１の着色組成物（VI）を５．７質量部と、製造例１で得られた着色組成物（II）２．４質量部とした以外は実施例２と同様にして、カラーフィルター赤色画素部を得た。
【００５５】
〔比較例４〕
実施例２の着色組成物（I）にかえて、製造例１の着色組成物（VI）を５．７質量部と、製造例２で得られた着色組成物（III）２．４質量部とした以外は実施例２と同様にして、カラーフィルター赤色画素部を得た。
【００５６】
〔比較例５〕
実施例２の着色組成物（I）にかえて、着色組成物（I）を２．４質量部と、製造例１で得られた着色組成物（III）５．７質量部とした以外は実施例２と同様にして、カラーフィルター赤色画素部を得た。
【００５７】
〔比較例６〕
実施例２の着色組成物（I）にかえて、着色組成物（I）を２．４質量部と、製造例２で得られた着色組成物（III）５．７質量部とした以外は実施例２と同様にして、カラーフィルター赤色画素部を得た。
【００５８】
〔比較例７〕
実施例２の着色組成物（I）にかえて、製造例３の着色組成物（III）を８．１質量部とした以外は実施例２と同様にして、カラーフィルター赤色画素部を得た。
【００５９】
〔比較例８〕
実施例２の着色組成物（I）にかえて、製造例６の着色組成物（III）を８．１質量部とした以外は実施例２と同様にして、カラーフィルター赤色画素部を得た。
【００６０】
〔カラーフィルター赤色画素部の評価方法〕
得られたガラス基板を用いて各種カラーフィルター特性を評価した。色相（ｘ、ｙ）および輝度（Ｙ値）は大塚電子（株）製の顕微分光光度計ＭＣＰＤ−３０００を使用して求めた。まず膜圧の異なる４種のガラス盤それぞれについてＦ１０光源測色における色度座標ｘ値とｙ値およびＣＩＥ発色系色度におけるＹ値を測定した。それをもとに４点からなるｘ-Ｙグラフを作成し、その近似直線上のｘ＝０．６４におけるＹ値を輝度とした。輝度が大きいほど視覚明度が高いことを意味する。
【００６１】
また、コントラストは当該カラーフィルター赤色画素部を２枚の偏光板の間に設置し、偏光版の外側の一方には光源を、更に反対側にはＣＣＤカメラを設置して、２枚の偏光版の偏光軸が平行のときと垂直のときの輝度を測定した。平行時と垂直時の輝度の比を各ガラス版のコントラストとし、４枚のガラス版について測定することで色度座標ｙとコントラストとのグラフを作成し、その近似直線上のｘ＝０．６４における値を当該赤色画素部のコントラストとした。輝度Ｙ値が１８以上で、かつコントラストが２０００以上であれば、実用上優れたカラーフィルター赤色画素部と言える。
【００６２】
表１    各分散体の顔料種と含有量（質量部）
【００６３】
【表１】
2009237462.tif 000004
【００６４】
表１    赤色画素部の色度、輝度、コントラスト
【００６５】
【表２】
2009237462.tif 000005
【００６６】
実施例２と比較例１との対比からわかる様に、ＰＲ１７６は微細化することによって、輝度の値が２以上でかつコントラストにいたっては３０倍以上向上した。このコントラストの向上率は他顔料と比較しても格別顕著なものである。これは、比較例７と比較例８で対比した結果のように、微細化後のＰＲ２４２のコントラストが十分向上していないことからも分かる。
また、実施例３〜５のように、調色や輝度の向上を目的として補色顔料を併用した際も十分に高コントラストを保っている。
一方で比較例３、比較例４のようにＰＲ１７７と補色顔料を併用した場合はコントラストが低く、不十分となっている。比較例５と比較例６のようにＰＲ１７６の混合比率が５０％を下回る場合も、コントラストが著しく低下しており好ましくない。
【産業上の利用可能性】
【００６７】
上述したように本発明のカラーフィルター用の赤色顔料を使用することによって、輝度とコントラストの両方が向上された、高品位のカラーフィルターを提供できる。